ПОЛУЧЕНИЕ ПАЛЛАДИЕВОЗОЛОТЫХ КАТАЛИЗАТОРОВ

1. Способ получения палладиевозолотого катализатора на носителе, включающий:
(a) пропитывание титандиоксидного носителя, имеющего общий объем проникновения ртути 0,40 мл/г или более, солью палладия, солью золота и факультативно соединением щелочного металла или аммония; и
(b) восстановление упомянутого пропитанного носителя для получения палладиевозолотого катализатора на носителе.
2. Способ по п.1, отличающийся тем, что титандиоксидный носитель представляет собой смесь диоксида титана, высушенного распылением, и диоксида титана, высушенного без распыления.
3. Способ по п.1, отличающийся тем, что титандиоксидный носитель представляет собой смесь спеченного диоксида титана и неспеченного диоксида титана.
4. Способ по п.1, отличающийся тем, что соединение щелочного металла или аммония выбрано из группы, которую составляют гидроксиды, карбонаты, бикарбонаты, метасиликаты и их смеси.
5. Способ по п.1, отличающийся тем, что соединением щелочного металла или аммония является карбонат или бикарбонат.
6. Способ по п.1, отличающийся тем, что упомянутая соль палладия выбрана из группы, которую составляют хлорид палладия, хлорпалладит натрия, нитрат палладия, сульфат палладия; и соль золота выбрана из группы, которую составляют треххлористое золото, тетрахлорзолотая кислота, тетрахлораурат натрия и их смеси.
7. Способ по п.1, отличающийся тем, что пропитанный диоксид титана перед восстановлением прокаливают.
8. Способ по п.7, отличающийся тем, что прокаливание выполняют в невосстановительной атмосфере при температуре в пределах от 100 до 600°С.
9. Способ по п.8, отличающийся тем, что невосстановительная атмосфера выбрана из группы, которую составляют гелий, азот, аргон, неон, оксиды азота, кислород, воздух, диоксид углерода и их смеси.
10. Способ по п.9, отличающийся тем, что температура прокаливания лежит в пределах от 100 до 300°С.
11. Способ по п.7, отличающийся тем, что восстановление выполняют в присутствии водорода.
12. Способ по п.11, отличающийся тем, что восстановление выполняют при температуре в пределах от 450 до 550°С.
13. Способ по п.7, дополнительно включающий обработку палладиевозолотого катализатора на носителе солью калия.
14. Палладиевозолотой катализатор на носителе, полученный способом по п.1.
15. Способ получения винилацетата, включающий окисление этилена в присутствии уксусной кислоты и палладиевозолотого катализатора на носителе по п.14.